실온 ( RT ) 에서 N 2 보호 하 에 반응 용기 내 에서 CH 2 = CHSi ( CH 3 ) 2 { OSi ( CH 3 ) 2 } 9 - OSi ( CH 3 ) 2 CH = CH 2 ( 52 . 0 g ) 및 옥 타 메틸 사이클 로 테트라 실록 산 ( 300 . 0 g ) 을 혼합 하 여 , 비닐 알케 닐 기 를 갖 는 비교 용 선형 중합체 를 제조 하 였 다 . 반응 혼합물 을 155 ℃ 까지 가열 하 고 , 다우 코닝 스파크 베이스 ( Dow Corning Sparc Base ) ( 0 . 01 g ) 를 첨가 하 였 다 . 1 시간 후 에 , 반응 혼합물 을 냉각 시키 고 하이드로 겐 포스 페이트 로 중화 시켰 다 . 반응 혼합물 을 여과 하 고 231 ℃/( 0 내지 1 토르 ) 에서 스 트리핑 하 였 다 . 연갈색 오일 을 얻 었 다 ( 280 g , 수율 = 80 . 0 %). 생성물 의 최종 점도 는 25 ℃ 에서 118 . 0 mPa . s 였 다 . 수 평균 분자량 은 다중 - 검출기 겔 투과 크로마토그래피 ( GPC ) 에 의해 결정 된 5 . 0 kDa 이 었 고 비닐 기 의 중량 % 는 1 . 13 %( 적정 에 의해 결정 됨 ) 였 다 .